(57)【要約】【課題】  塗装性および貯蔵安定性に優れ、かつ脱脂処理前後の耐食性、導電性、耐指紋性及び上塗密着性に優れた、クロメートフリー表面処理皮膜を形成可能な水性金属表面処理剤を提供する。【解決手段】  バインダ主成分としてのオルガノポリシロキサン（Ａ）、ならびにプロパルギル基及び水酸基を有し、且つモノもしくはポリ−オキシアルキレン基を有する、分子量１００〜８００の化合物（Ｂ）を含有する組成物であって、該化合物（Ｂ）におけるモノもしくはポリ−オキシアルキレン基が、オキシエチレン基、ポリオキシエチレン基、オキシプロピレン基、ポリオキシプロピレン基及びエチレンオキシドとプロピレンオキシドとの２価の共重合体鎖から選ばれる少なくとも１種であることを特徴とする水性金属表面処理組成物。【選択図】  なし【特許請求の範囲】
【請求項１】
バインダ主成分としてのオルガノポリシロキサン（Ａ）、ならびにプロパルギル基及び水酸基を有し、且つモノもしくはポリ−オキシアルキレン基を有する、分子量１００〜８００の化合物（Ｂ）を含有する組成物であって、該化合物（Ｂ）におけるモノもしくはポリ−オキシアルキレン基が、オキシエチレン基、ポリオキシエチレン基、オキシプロピレン基、ポリオキシプロピレン基及びエチレンオキシドとプロピレンオキシドとの２価の共重合体鎖から選ばれる少なくとも１種であることを特徴とする水性金属表面処理組成物。
【請求項２】
オルガノポリシロキサン（Ａ）が、エポキシ基含有シランカップリング剤及びアミノ基含有シランカップリング剤から選ばれる少なくとも１種のシランカップリング剤（ａ）１００〜３０質量部と、モノ−、ジ−、トリ−及びテトラ−アルコキシシランから選ばれる少なくとも１種のアルコキシシラン又は該アルコキシシランの低縮合体（ｂ）０〜７０質量部との反応生成物であることを特徴とする請求項１記載の水性金属表面処理組成物。
【請求項３】
オルガノポリシロキサン（Ａ）が、エポキシ基含有シランカップリング剤１０〜５０質量部、アミノ基含有シランカップリング剤１０〜５０質量部及び上記アルコキシシラン又は該アルコキシシランの低縮合体（ｂ）１０〜６０質量部との反応生成物である請求項２記載の水性金属表面処理組成物。
【請求項４】
上記化合物（Ｂ）が、下記式（１）で表される化合物であることを特徴とする請求項１〜３のいずれか一項に記載の水性金属表面処理組成物。
【化１】
2016020522.tif 000007
（式中、Ｘは、オキシエチレン基及びオキシプロピレン基から選ばれる少なくとも１種のオキシアルキレン基を表し、繰返し数ｎは１〜１２の整数を表し、ｎが２以上のとき、繰返し単位中の各Ｘは、それぞれ同一であっても異なっていてもよい。）
【請求項５】
オルガノポリシロキサン（Ａ）の固形分量１００質量部に基いて、該化合物（Ｂ）の量が０．１〜１０質量部の範囲内である請求項１〜４のいずれか一項に記載の水性金属表面処理組成物。
【請求項６】
さらに、リン酸化合物（Ｃ）を含有することを特徴とする請求項１〜５のいずれか一項に記載の水性金属表面処理組成物。
【請求項７】
さらに、防錆金属化合物（Ｄ）を含有することを特徴とする請求項１〜６のいずれか一項に記載の水性金属表面処理組成物。
【請求項８】
さらに、水性有機樹脂及び／又はワックスを含有することを特徴とする請求項１〜７のいずれか一項に記載の水性金属表面処理組成物。
【請求項９】
金属材の表面上に、請求項１〜８のいずれか一項に記載の水性金属表面処理組成物を乾燥皮膜質量０．０５〜３．０ｇ／ｍ２となるように塗装し、乾燥させてなることを特徴とする金属材の表面処理方法。
【請求項１０】
金属材の表面上に、請求項１〜８のいずれか一項に記載の水性金属表面処理組成物による皮膜が乾燥皮膜質量０．０５〜３．０ｇ／ｍ２にて形成されてなる表面処理金属材。
【発明の詳細な説明】
【技術分野】
【０００１】
本発明は、塗装性および貯蔵安定性に優れ、かつ脱脂処理前後の耐食性、導電性、耐指紋性及び上塗密着性に優れた、皮膜中に６価クロムなどの公害規制物質を含まないクロメートフリー表面処理皮膜を形成可能な水性金属表面処理組成物、この表面処理組成物を用いた金属材の表面処理方法、及びこの表面処理組成物による皮膜が形成されてなる表面処理金属材に関する。
【背景技術】
【０００２】
一般的に金属材料表面への密着性に優れ、金属材料表面に耐食性などを付与する技術として、金属材料表面に、クロム酸、重クロム酸又はそれらの塩を主成分として含有する処理液によりクロメート処理を施す方法、リン酸塩処理を施す方法、主として無機成分により処理を施す方法、シランカップリング剤による処理を施す方法、有機樹脂皮膜処理を施す方法、などが知られており、実用に供されている。
【０００３】
無機成分による処理を施す技術としては、バナジウム化合物と、ジルコニウム、チタニウム、モリブデン、タングステン、マンガン及びセリウムから選ばれる少なくとも１種の金属を含む金属化合物とを含有する金属表面処理剤が特許文献１に挙げられている。
【０００４】
シランカップリング剤を用いる技術としては、有機官能シランおよびポリシロキサンを含有する表面処理剤が教示されている。有機官能シランとポリシロキサンから、基材に対する密着性が改善されたシロキサンフィルムを形成する方法が特許文献２に開示されている。
【０００５】
有機樹脂皮膜処理を施す技術としては、特定の樹脂化合物（Ａ）と、第１〜３級アミノ基及び第４級アンモニウム塩基から選ばれる少なくとも１種のカチオン性官能基を有するカチオン性ウレタン樹脂（Ｂ）と、特定の反応性官能基を有する１種以上のシランカップリング剤（Ｃ）と、特定の酸化合物（Ｅ）とを含有し、且つカチオン性ウレタン樹脂（Ｂ）及びシランカップリング剤（Ｃ）の含有量が所定の範囲内である表面処理剤を用いた、耐食性に優れ、耐指紋性、耐黒変性および塗装密着性に優れたノンクロム系表面処理鋼板が特許文献３に開示されている。
【０００６】
また、特許文献４には、水溶性ジルコニウム化合物と、エポキシ基を有する化合物と、キレート剤と、バナジン酸化合物と、Ｔｉなどの金属を含有する金属化合を含有し、水溶性ジルコニウム化合物のＺｒ換算重量／テトラアルコキシシランの質量比が１．０〜６．０である表面処理剤による表面処理皮膜を有する亜鉛めっき鋼板が、耐食性、電磁波シールド性に優れることが開示されている。
【０００７】
しかしながら、これら従来の技術は、塗装性および貯蔵安定性に優れること、かつ脱脂処理前後の耐食性、導電性、耐指紋性及び上塗密着性に優れた皮膜を形成すること、クロメートフリーであることの全てを満足できる水性金属表面処理剤ではなく、さらなる改善が求められている。
【０００８】
【特許文献１】特開２００２−３０４６０号公報
【特許文献２】特開平１１−４３６４７号号公報
【特許文献３】特開２００３−１０５５６２号公報
【特許文献４】特開２０１０−２５５１０５号公報
【発明の開示】
【発明が解決しようとする課題】
【０００９】
本発明は、従来技術の有する前記課題を解決して、塗装性および貯蔵安定性に優れ、かつ脱脂処理前後の耐食性、導電性、耐指紋性及び上塗密着性に優れた、皮膜中に６価クロムなどの公害規制物質を含まないクロメートフリー表面処理皮膜を形成可能な水性金属表面処理剤を提供することを目的とするものである。また、この表面処理剤を用いた亜鉛系めっき鋼板等の金属材の表面処理方法、及びこの表面処理剤による皮膜が形成されてなる表面処理金属材を提供することを目的とするものである。
【課題を解決するための手段】
【００１０】
本発明者らは、これらの問題を解決すべく鋭意検討を行った結果、オルガノポリシロキサンをバインダ主成分とする水性金属表面処理組成物中に、プロパルギル基、水酸基及びポリオキシアルキレン鎖を有する特定の化合物を含有させることによって上記課題を解決できることを見出し本発明を完成するに至った。
【００１１】
すなわち、本発明は、バインダ主成分としてのオルガノポリシロキサン（Ａ）、ならびにプロパルギル基及び水酸基を有し、且つモノもしくはポリ−オキシアルキレン基を有する、分子量１００〜８００の化合物（Ｂ）を含有する組成物であって、該化合物（Ｂ）におけるモノもしくはポリ−オキシアルキレン基が、オキシエチレン基、ポリオキシエチレン基、オキシプロピレン基、ポリオキシプロピレン基及びエチレンオキシドとプロピレンオキシドとの２価の共重合体鎖から選ばれる少なくとも１種であることを特徴とする水性金属表面処理組成物を提供するものである。
【００１２】
また、本発明は、金属材の表面上に、上記水性金属表面処理組成物を乾燥膜質量０．０５〜３．０ｇ／ｍ２となるように塗装し、乾燥させてなることを特徴とする金属材の表面処理方法を提供するものである。
【００１３】
さらに、本発明は、金属材の表面上に、上記水性金属表面処理組成物による皮膜が乾燥皮膜質量０．０５〜３．０ｇ／ｍ２にて形成されてなる表面処理金属材を提供するものである。
【発明の効果】
【００１４】
本発明の水性金属表面処理組成物は、６価クロムなどの公害規制物質を含まないクロメートフリー表面処理組成物であって、塗装性、貯蔵安定性に優れ、本発明の金属表面処理組成物から形成された皮膜は、脱脂処理前後の耐食性、導電性、耐指紋性及び上塗密着性の全てを満足することができる。また、この表面処理皮膜が形成されてなる亜鉛系めっき鋼板などの金属材は、表面処理皮膜が薄い場合にも耐食性に優れるものであるため、処理皮膜を薄くできる点からも導電性に有利なものである。
【発明を実施するための最良の形態】
【００１５】
水性金属表面処理組成物
本発明の水性金属表面処理組成物は、バインダ主成分としてのオルガノポリシロキサン（Ａ）、ならびにプロパルギル基、水酸基及びポリオキシアルキレン鎖を有する化合物（Ｂ）を含有する水性金属表面処理組成物であり、（Ａ）成分及び（Ｂ）成分が、水性媒体中に安定に溶解ないしは分散されてなるものである。本発明において、「水性媒体」とは、水と有機溶剤とを含有し水の含有率が８０質量％以上である、２０℃において均一な液体、又は水を意味する。「水性媒体」を構成できる有機溶剤種は、水溶性または水分散性を有する溶剤であれば特に限定されるものではなく、例えば、メタノール、エタノール、イソプロピルアルコール、t−ブチルアルコールおよびプロピレングリコールなどのアルコール類；エチレングリコールモノブチルエーテル、エチレングリコールモノエチルエーテルなどのグリコールエーテル類；酢酸エチル、酢酸ブチルなどのエステル類；アセトンなどのケトン類などを挙げることができる。
【００１６】
オルガノポリシロキサン（Ａ）
本発明の水性金属表面処理組成物におけるバインダ成分としてのオルガノポリシロキサン（Ａ）は、オルガノシランが縮合した複数のシロキサン結合を有する化合物である。オルガノポリシロキサン（Ａ）は、オルガノシランが縮合した複数のシロキサン結合を有する化合物である限り制限されるものではない。
【００１７】
オルガノポリシロキサン（Ａ）の代表例としては、例えば、エポキシ基含有シランカップリング剤及びアミノ基含有シランカップリング剤から選ばれる少なくとも１種のシランカップリング剤（ａ）と、モノ−、ジ−、トリ−及びテトラ−アルコキシシランから選ばれる少なくとも１種のアルコキシシラン又は該アルコキシシランの低縮合体（ｂ）との反応生成物を挙げることができる。
【００１８】
なかでも、オルガノポリシロキサン（Ａ）は、上記シランカップリング剤（ａ）と上記アルコキシシラン又は該アルコキシシランの低縮合体（ｂ）との合計量に基づいて、シランカップリング剤（ａ）１００〜３０質量部と、アルコキシシラン又は該アルコキシシランの低縮合体（ｂ）０〜７０質量部との反応生成物であることが好ましい。
【００１９】
特に、オルガノポリシロキサン（Ａ）が、上記シランカップリング剤（ａ）と上記アルコキシシラン又は該アルコキシシランの低縮合体（ｂ）との合計量に基づいて、エポキシ基含有シランカップリング剤１０〜５０質量部、アミノ基含有シランカップリング剤１０〜５０質量部及び上記アルコキシシラン又は該アルコキシシランの低縮合体（ｂ）１０〜６０質量部との反応生成物であることがより好適である。
【００２０】
シランカップリング剤（ａ）
上記シランカップリング剤（ａ）におけるエポキシ基含有シランカップリング剤としては、エポキシ基を含有するシランカップリング剤であれば特に限定されるものではなく、その代表例としては、例えば、γ−グリシドキシプロピルトリメトキシシラン、γ−グリシドキシプロピルメチルジエトキシシラン、γ−グリシドキシプロピルトリエトキシシラン、２−（３，４−エポキシシクロヘキシル）エチルトリメトキシシラン、２−（３，４−エポキシシクロヘキシル）エチルトリエトキシシラン等が挙げられる。
【００２１】
上記シランカップリング剤（ａ）におけるアミノ基含有シランカップリング剤としては、アミノ基を含有するシランカップリング剤であれば特に限定されるものではなく、その代表例としては、例えば、３−アミノプロピルトリエトキシシラン、３−アミノプロピルトリメトキシシラン、Ｎ−（２−アミノエチル）３−アミノプロピルメチルジメトキシシラン、Ｎ−（２−アミノエチル）３−アミノプロピルトリメトキシシラン等が挙げられる。
【００２２】
シランカップリング剤（ａ）として、エポキシ基含有シランカップリング剤とアミノ基含有シランカップリング剤とを併用する場合には、オルガノポリシロキサン（Ａ）は、加水分解・縮合反応によるポリシロキサン結合に加え、エポキシ基含有シランカップリング剤中のエポキシ基とアミノ基含有シランカップリング剤中のアミノ基との付加反応による化学結合を有することができる。
【００２３】
アルコキシシラン又は該アルコキシシランの低縮合体（ｂ）
上記（ｂ）成分は、モノ−、ジ−、トリ−及びテトラ−アルコキシシランから選ばれる少なくとも１種のアルコキシシラン又は該アルコキシシランの低縮合体である。
【００２４】
上記モノアルコキシシランとしては、例えば、メトキシトリメチルシラン、メトキシトリエチルシラン、メトキシメチルジエチルシラン、エトキシトリメチルシラン、エトキシトリエチルシラン、エトキシトリフェニルシラン、プロポキシトリメチルシラン、プロポキシトリプロピルシラン、ブトキシトリブチルシラン等が挙げられる。
【００２５】
上記ジアルコキシシランとしては、例えば、ジメトキシジメチルシラン、ジメトキシジエチルシラン、ジメトキシジフェニルシラン、ジエトキシジメチルシラン、ジエトキシジエチルシラン、ジエトキシジフェニルシラン、ジプロポキシジメチルシラン、ジプロポキシジエチルシラン、ジプロポキシジプロピルシラン、ジプロポキシジフェニルシラン、ジブトキシジメチルシラン、ジブトキシジエチルシラン、ジブトキシジブチルシラン、ジブトキシジフェニルシラン等が挙げられる。
【００２６】
上記トリアルコキシシランとしては、例えば、トリメトキシメチルシラン、トリメトキシエチルシラン、トリメトキシプロピルシラン、トリメトキシブチルシラン、トリメトキシフェニルシラン、トリエトキシメチルシラン、トリエトキシエチルシラン、トリエトキシブチルシラン、トリエトキシフェニルシラン、トリプロポキシメチルシラン、トリプロポキシプロピルシラン、トリプロポキシフェニルシラン、トリブトキシフェニルシラン等が挙げられる。
【００２７】
上記テトラアルコキシシランとしては、例えば、テトラメトキシシラン、テトラエトキシシラン、テトラプロポキシシラン、テトラブトキシシラン及びジメトキシジエトキシシランなどが挙げられる。
【００２８】
上記アルコキシシランのうち、トリアルコキシシラン、テトラアルコキシシランが架橋性などの点から好ましい。
【００２９】
これらアルコキシシランのアルコキシ基としては特に限定されず、例えば、炭素数が１〜４のアルコキシ基が挙げられ、好ましくは炭素数１〜３、さらに好ましくは炭素数１〜２である。
【００３０】
モノ−、ジ−、トリ−及びテトラ−アルコキシシランのうちの少なくとも１種の低縮合体は、モノ−、ジ−、トリ−及びテトラ−アルコキシシランの単独のアルコキシシランの低縮合体であっても２種以上のアルコキシシランの低縮合体であってもよい。上記低縮合体は、重合度が１０以下、特に２〜６程度であることが好適である。
【００３１】
上記オルガノポリシロキサン（Ａ）の好ましい製造方法の代表例について以下に説明する。
【００３２】
上記オルガノポリシロキサン（Ａ）は、オルガノシランを加水分解縮合反応してなる加水分解縮合物である。オルガノシランが、エポキシ基含有シランカップリング剤とアミノ基含有シランカップリング剤との両者を含有する場合には、オルガノポリシロキサン（Ａ）は、加水分解縮合によるポリシロキサン結合に加え、エポキシ基含有シランカップリング剤中のエポキシ基とアミノ基含有シランカップリング剤中のアミノ基との付加反応による結合を有することができる。
【００３３】
上記オルガノポリシロキサン（Ａ）を得るための加水分解縮合反応は、水及び酸触媒の存在下で行うことができる。上記酸触媒としては、アルコキシシランなどオルガノシランの加水分解反応の触媒として用いられる酸であれば、その種類は特に制限はなく、例えば塩酸、硫酸、硝酸、リン酸などの無機酸；蟻酸、酢酸、乳酸、酒石酸などの有機酸が挙げられる。また、上記加水分解縮合反応の際には、適宜、有機溶媒を使用してもよく、オルガノシランを溶解する水溶性有機溶剤（例えばアルコール系溶剤、グリコールエーテル系溶剤など）を使用することができる。水溶性溶剤としては、なかでも、例えばメタノ−ル、エタノ−ル、プロパノ−ルなどアルコール系溶剤が好適である。
【００３４】
この加水分解反応の反応条件は、通常、ｐＨ７以下、好ましくはｐＨ１．５〜７．０、さらに好ましくはｐＨ３．０〜６．５にて、２０℃〜１００℃程度で３０分〜２０時間程度撹拌することによって行うことができ、加水分解反応とともに、縮合反応も進行する。この反応により得られるオルガノポリシロキサン（Ａ）の分子量などは、使用する水の量、触媒の種類・量、反応温度および反応時間などによって適宜調整することができる。
【００３５】
上記オルガノポリシロキサン（Ａ）製造の原料として、エポキシ基含有シランカップリング剤とアミノ基含有シランカップリング剤との両者を含有する場合には、加水分解反応、及びエポキシ基とアミノ基とに基づく付加反応を行うが、その反応は、水性媒体中で反応させる方法、又はアルコール溶剤中もしくは無溶剤下で一部反応させた後、水性媒体中でさらに反応を行う方法などによって行うことができる。反応順序は、特に制限されるものではないが、エポキシ基含有シランカップリング剤とアミノ基含有シランカップリング剤とを別々にしておき、一方のシランカップリング剤と必要に応じて（ｂ）成分とを加水分解させ、ついで残りのシランカップリング剤を添加して加水分解・縮合反応及び付加反応させることが好ましい。上記付加反応は、加水分解・縮合反応時に同時に起こることができる。
【００３６】
上記した反応によって、バインダ成分としてのオルガノポリシロキサン（Ａ）が溶解ないしは分散した水性媒体を得ることができる。
【００３７】
オルガノポリシロキサン（Ａ）が溶解ないしは分散した水性媒体は、加水分解によって生じたアルコール成分などの有機溶剤を含有するが、安全衛生上の観点から、例えば、加熱・減圧により有機溶剤を留去することができ、これによって引火点を有さない、消防法における非危険物とすることができる。
【００３８】
オルガノポリシロキサン（Ａ）の重量平均分子量は、４００〜２００００の範囲内が好ましく、１０００〜１００００の範囲内であることがより好ましい。オルガノポリシロキサン（Ａ）の重量平均分子量は、ゲルパーミエーションクロマトグラフ（ＧＰＣ）を用いて測定した保持時間（保持容量）を、同一条件で測定した分子量既知の標準ポリスチレンの保持時間（保持容量）によりポリスチレンの分子量に換算して求めた値である。ゲルパーミエーションクロマトグラフ装置として、「ＨＬＣ−８１２０ＧＰＣ」（商品名、東ソー社製）を使用し、カラムとして、「ＴＳＫｇｅｌ  ＧＭＨＨＲ−Ｌ」（商品名、東ソー社製）を１本使用し、検出器として、示差屈折率計を使用し、 移動相：ジメチルホルムアミド（トリエタノールアミン０．５質量％含む）、測定温度：２５℃、流速：１ｍＬ／ｍｉｎの条件下で測定することができる。
【００３９】
また、オルガノポリシロキサン（Ａ）中の縮合によるシロキサン結合は、２９Ｓｉ  ＮＭＲ（核磁気共鳴スペクトル）測定により確認することができる。
【００４０】
化合物（Ｂ）
本発明組成物における（Ｂ）成分は、プロパルギル基及び水酸基を有し、且つモノもしくはポリ−オキシアルキレン基を有する、分子量１００〜８００の化合物であって、上記モノもしくはポリ−オキシアルキレン基が、オキシエチレン基、ポリオキシエチレン基、オキシプロピレン基、ポリオキシプロピレン基及びエチレンオキシドとプロピレンオキシドとの２価の共重合体鎖から選ばれる少なくとも１種である。
【００４１】
化合物（Ｂ）は、オルガノポリシロキサン（Ａ）と相俟って、金属表面上に、脱脂処理前後の耐食性、導電性、耐指紋性及び上塗密着性の全てを満足する皮膜を形成できる。化合物（Ｂ）において、プロパルギル基は金属表面に配向し、水酸基は水素結合を生成したり、皮膜硬化時にオルガノポリシロキサン（Ａ）中のシラノール基と反応し、また、上記モノもしくはポリ−オキシアルキレン基は、バインダ成分との親和性、分散安定性などに寄与するものと考えられる。
【００４２】
化合物（Ｂ）としては、例えば、炭素数３〜６のアセチレンアルコールとエチレンオキシド及び／又はプロピレンオキシドとの付加物を挙げることできる。この付加物は、アセチレンアルコール１モルに対してエチレンオキシド及び／又はプロピレンオキシドを１〜１２モル、好ましくは１〜６モル付加した付加物であることが好適である。
【００４３】
上記アセチレンアルコールとしては、例えば、２−プロピン−１−オール、３−ブチン−１−オール、１−ヘキシン−３−オール、３−メチル−１−ブチン−３−オール、３−メチル−１−ペンチン−３−オールなどが挙げられ、なかでも２−プロピン−１−オールが好適である。
【００４４】
化合物（Ｂ）の好適なものの代表例として、例えば、２−プロピン−１−オールに上記アルキレンオキシドを付加した下記式（１）で表される化合物を挙げることができる。
【００４５】
【化１】
2016020522.tif 000002
【００４６】
（式中、Ｘは、オキシエチレン基及びオキシプロピレン基から選ばれる少なくとも１種のオキシアルキレン基を表し、繰返し数ｎは１〜１２、好ましくは１〜６の整数を表し、ｎが２以上のとき、繰返し単位中の各Ｘは、それぞれ同一であっても異なっていてもよい。）
上記化合物（Ｂ）は、市販品であってもよく、好適なものとして、例えば、ＢＡＳＦ社製の、Ｋｏｒａｎｔｉｎ  ＰＭ、Ｋｏｒａｎｔｉｎ  ＰＰなどを挙げることができる。Ｋｏｒａｎｔｉｎは、登録商標である。
【００４７】
本発明組成物において、化合物（Ｂ）の配合量は、表面処理組成物の安定性、得られる表面処理皮膜の耐食性、特に脱脂後の耐食性などの観点から、オルガノポリシロキサン（Ａ）の固形分量１００質量部に基づいて、０．１〜１０質量部が好ましく、１〜５質量部がより好ましく、２〜５質量部であることが特に好適である。
【００４８】
リン酸化合物（Ｃ）
本発明の金属表面処理組成物において、貯蔵安定性の向上などの目的で、必要に応じて、リン酸化合物（Ｃ）を配合することが好ましい。金属表面処理組成物中にリン酸化合物（Ｃ）を配合することにより金属表面処理組成物の安定性の向上に効果があり、バインダ成分であるポリオルガノシロキサン（Ａ）中のシラノール基が反応し高分子量化することを抑制することができるものと推測される。
【００４９】
リン酸化合物（Ｃ）としては、その種類は特に限定されず、有機リン酸化合物、無機リン酸化合物のいずれであってもよい。有機リン酸化合物としては、代表例として、例えば、１−ヒドロキシメタン−１、１−ジホスホン酸、１−ヒドロキシエタン−１、１−ジホスホン酸、１−ヒドロキシプロパン−１、１−ジホスホン酸などのヒドロキシル基含有有機亜リン酸；２−ヒドロキシホスホノ酢酸、２−ホスホノブタン−１，２，４−トリカルボン酸などのカルボキシル基含有有機亜リン酸、及びこれらの塩などが好適なものとして挙げられる。無機リン酸化合物としては、代表例として、例えば、オルトリン酸、メタリン酸、亜リン酸、メタ亜リン酸、次リン酸、次亜リン酸、ピロリン酸、トリポリリン酸、テトラリン酸、ヘキサリン酸、トリメタリン酸、ピロ亜リン酸、及びリン酸誘導体；これらのリン酸化合物のアルカリ金属塩又はアンモニウム塩などが挙げられる。
【００５０】
上記リン酸化合物のうち、中でもオルトリン酸が金属表面処理組成物の貯蔵安定性を向上させる効果が大きいことから特に好ましい。
【００５１】
本発明組成物中にリン酸化合物（Ｃ）を配合させる場合、その配合量は、オルガノポリシロキサン（Ａ）の固形分１００質量部に基づき、０．５〜１０質量部であること好適である。リン酸化合物（Ｃ）は、オルガノポリシロキサン（Ａ）の製造時に配合することもできる。
【００５２】
防錆金属化合物（Ｄ）
本発明の金属表面処理組成物には、得られる処理皮膜の防錆性向上の目的で、必要に応じて、防錆金属化合物（Ｄ）を配合することができる。
【００５３】
防錆金属化合物（Ｄ）としては、チタン、ジルコニウム、ハフニウム、マンガン、コバルト、亜鉛、マグネシウム、ニッケル、バナジウム、スズ、カルシウム、珪素、タングステン、モリブデン及びアルミニウムなどの金属の金属化合物を挙げることができ、水溶性ないしは水分散性であることが好ましい。かかる金属化合物としては、例えば炭酸塩、リン酸塩、硝酸塩、硫酸塩、酢酸塩、フルオロ酸及びその塩、酸化物等であることができる。これらの金属化合物は、無水物であっても存在する場合の水和物であってもよい。
【００５４】
上記金属化合物（Ｄ）としては、なかでも、チタン、ジルコニウム及び／又はハフニウムの金属化合物であることが好ましい。
【００５５】
金属化合物（Ｄ）の代表例としては、例えば、硫酸チタニル、硝酸チタニル、硝酸チタン、塩化チタニル、塩化チタン、チタニアゾル、酸化チタン、シュウ酸チタン酸カリウム、六フッ化チタン酸（Ｈ２ＴｉＦ６）、六フッ化チタン酸の塩（例えば、ナトリウム塩、カリウム塩、リチウム塩、アンモニウム塩、アミン塩、亜鉛塩など）、チタンラクテート、チタンテトライソプロポキシド、チタンアセチルアセトネート、ジイソプロピルチタニウムビスアセチルアセトン、メタチタン酸、メタチタン酸塩、オルソチタン酸、オルソチタン酸塩などのチタニウム化合物；塩基性炭酸ジルコニウム（ＺｒＣＯ４・ＺｒＯ２・８Ｈ２Ｏ）、炭酸ジルコニウムアンモニウム、硝酸ジルコニウム、硫酸ジルコニウム、酢酸ジルコニウム、六フッ化ジルコニウム酸（Ｈ２ＺｒＦ６）、六フッ化ジルコニウム酸の塩（例えば、ナトリウム塩、カリウム塩、リチウム塩、アンモニウム塩、アミン塩、亜鉛塩など）などのジルコニウム化合物；六フッ化ハフニウム酸（Ｈ２ＨｆＦ６）、六フッ化ハフニウム酸の塩（例えば、ナトリウム塩、カリウム塩、リチウム塩、アンモニウム塩、アミン塩、亜鉛塩など）などのハフニウム化合物が挙げられる。
【００５６】
上記チタン、ジルコニウム、ハフニウム化合物以外の金属化合物の具体例としては、例えば、硫酸ニッケル、硫酸アルミニウム、硫酸バナジル、硫酸亜鉛、硝酸亜鉛、硝酸アルミニウム、酢酸ニッケル、酸化アルミニウム、酸化バナジウム、炭酸亜鉛、酸化亜鉛、水酸化アルミニウム、水酸化亜鉛、リン酸アルミニウム、塩化アルミニウム、塩化亜鉛、リン酸亜鉛、メタバナジン酸アンモニウム、六フッ化ケイ酸（Ｈ２ＳｉＦ６）、六フッ化アルミニウム酸（Ｈ３ＡｌＦ６）、四フッ化ホウ酸（ＨＢＦ４）等が挙げられる。
【００５７】
上記防錆金属化合物（Ｄ）は、必要に応じて配合される成分であり、その配合量は、前記オルガノポリシロキサン（Ａ）の固形分量１００質量部に基づいて、好ましくは１００質量部以下であり、より好ましくは２〜４０質量部、さらに好ましくは５〜３０質量部である。上記防錆金属化合物（Ｄ）の配合量が、上記範囲内にあることが、得られる処理皮膜の耐食性、特にアルカリ脱脂処理後の耐食性、導電性、ならびに表面処理剤の塗装性および貯蔵安定性の面から好適である。
【００５８】
本発明の水性金属表面処理組成物は、上記オルガノポリシロキサン（Ａ）、化合物（Ｂ）、水性媒体、必要に応じて配合される、リン酸化合物（Ｃ）及び防錆金属化合物（Ｄ）のほかに、レベリング剤、消泡剤、界面活性剤、着色剤、防菌防カビ剤；エチレンジアミン、トリエチレンペンタミン、グアニジン、ピリミジンなどのアミン化合物であるエッチング抑制剤；酢酸、乳酸、アンモニウム塩やアミン類などのｐＨ調整剤；酒石酸、リンゴ酸等のヒドロキシカルボン酸、シュウ酸、マロン酸、コハク酸、クエン酸、アジピン酸等のジカルボン酸等のポリカルボン酸及びグリシン等のアミノカルボン酸、ＥＤＴＡ、ＤＴＰＡ等のキレート剤；ジルコニアゾル、アルミナゾル、シリカゾル（コロイダルシリカ水分散液）等の充填剤；水溶性又は水分散性を有する水性有機樹脂；ワックス成分等を含有することができる。
【００５９】
上記キレート剤は、防錆性金属化合物（Ｄ）を表面処理組成物中に安定に溶解させる働きを有することができる。
【００６０】
上記必要に応じて本発明の水性金属表面処理組成物中に配合できる水性有機樹脂は、本発明の水性金属表面処理組成物中に安定に溶解又は分散することのできる有機樹脂であり、具体的には、単独で又は塩基性化合物で中和して水溶化や水分散化できる官能基（例えば、水酸基、ポリオキシアルキレン基、カルボキシル基などの酸基等）を含有するノニオン性又はアニオン性の有機樹脂；ノニオン系界面活性剤（乳化剤）で乳化された有機樹脂エマルションなどを挙げることができる。
【００６１】
上記水性有機樹脂の樹脂種としては、例えば、エポキシ系樹脂、フェノール系樹脂、アクリル系樹脂、ウレタン系樹脂、オレフィン−カルボン酸系樹脂、ナイロン系樹脂、ポリオキシアルキレン鎖を有する樹脂、ポリビニルアルコール、ポリグリセリン、カルボキシメチルセルロース、ヒドロキシメチルセルロース、ヒドロキシエチルセルロースなどが挙げられる。これらの水性有機樹脂は単独で又は２種類以上併用して用いることができる。
【００６２】
これらの中でも特に、アクリル系樹脂エマルション、ウレタン系樹脂エマルションが、表面処理剤の貯蔵安定性と表面処理皮膜性能とのバランスの面から好ましい。本発明組成物中に水性有機樹脂を配合することによって、基材への濡れ性、上塗密着性や耐食性の向上に寄与できる場合がある。水性有機樹脂を配合する場合、その配合量は、オルガノポリシロキサン（Ａ）の固形分に対し、７０質量％以下、好ましくは５〜５０質量％の範囲内であることが、得られる表面処理皮膜の導電性、耐食性などの観点から好適である。
【００６３】
上記ワックス成分は、得られる皮膜表面に潤滑性を付与する成分であり、例えば、ポリオール化合物と脂肪酸とのエステル化物である脂肪酸エステルワックス、シリコン系ワックス、フッ素系ワックス、ポリエチレンやポリプロピレンなどのポリオレフィンワックス、ラノリン系ワックス、モンタンワックス、マイクロクリスタリンワックス及びカルナウバワックスなどを挙げることができる。これらは、１種で又は２種以上を組合せて使用することができる。ワックスを配合する場合、その配合量は、成型加工性、耐食性などの点から、金属表面処理組成物の全固形分に対して、固形分量として、０．１〜１０質量％、好ましくは０．３〜５質量％の範囲内であることが適している。
【００６４】
本発明の水性金属表面処理組成物は、ｐＨ２〜７、好ましくはｐＨ３〜６、さらに好ましくは３．５〜５．５の範囲であることが好適である。表面処理液組成物のｐＨが２未満であると表面処理液組成物の貯蔵安定性が低下しやすく、また素材である金属材の溶解が著しくなり、亜鉛系めっき鋼板などの金属材表面に形成される表面処理皮膜の耐食性および金属材表面への密着性が低下しやすくなる。一方、ｐＨが７を越える場合には、ポリオルガノシロキサンの安定性が悪くなり、ゲル化などの不具合を引き起こす。
【００６５】
本発明において、ｐＨの調整に用いられるアルカリ化合物としては、アンモニア、アミン、アミンの誘導体およびアミノポリカルボン酸、水酸化ナトリウム、水酸化カリウム等を挙げることができ、ｐＨの調整に用いられる酸化合物としては、蟻酸、酢酸、乳酸、酒石酸などの有機酸；塩酸、硝酸、硫酸、リン酸などの無機酸などを挙げることができる。
【００６６】
本発明の水性金属表面処理組成物の固形分濃度は、特に限定されるものではないが、表面処理組成物の粘性、塗装して得られる表面処理皮膜の付着量、流展性、塗装性などの観点から、通常、１〜４０質量％、好ましくは５〜３０質量％の範囲内であることが好適である。
【００６７】
本発明の水性金属表面処理組成物は、測定温度２０℃、Ｂ型回転粘度計にて６０ｒｐｍの条件にて測定した粘度が、２．５ｍＰａ・ｓ以下であることが、表面処理剤の塗装性の面から好適である。
【００６８】
金属材の表面処理方法
本発明の金属材の表面処理方法は、金属材の表面上に、上記本発明の水性金属表面処理組成物を、塗装し、乾燥させて金属材の表面に水性金属表面処理組成物による表面処理皮膜を形成する方法である。
【００６９】
本発明の表面処理方法を適用可能な金属材としては、特に限定されるものではなく、例えば、鉄、鉄基合金、アルミニウム、アルミニウム基合金、銅、銅基合金、金属材上にめっきしためっき金属材を挙げることができ、中でも亜鉛系めっき鋼板が金属材として最も好適に適用できる。亜鉛系めっき鋼板としては、亜鉛めっき鋼板；亜鉛−ニッケルめっき鋼板、亜鉛−鉄めっき鋼板、亜鉛−クロムめっき鋼板、亜鉛−アルミニウムめっき鋼板、亜鉛−チタンめっき鋼板、亜鉛−マグネシウムめっき鋼板、亜鉛−マンガンめっき鋼板、亜鉛−アルミニウム−マグネシウムめっき鋼板、亜鉛−アルミニウム−マグネシウム−シリコンめっき鋼板等の亜鉛合金めっき鋼板；さらにはこれらのめっき層に少量の異種金属元素又は不純物としてコバルト、モリブデン、タングステン、ニッケル、チタン、クロム、アルミニウム、マンガン、鉄、マグネシウム、鉛、ビスマス、アンチモン、錫、銅、カドミウム、ヒ素等を含有したもの、シリカ、アルミナ、チタニア等の無機物を分散させたものなどを挙げることができる。更には以上のめっきを２種以上組み合わせた複層めっきも適用可能である。めっき方法は特に限定されるものではなく、公知の電気めっき法、溶融めっき法、蒸着めっき法、分散めっき法、真空めっき法等のいずれの方法でもよい。本発明の金属表面処理剤によって表面処理する金属材料としては、なかでも亜鉛めっき鋼板、亜鉛合金めっき鋼板を好適に使用することができる。
【００７０】
金属材の表面上に、本発明の水性金属表面処理組成物を、浸漬塗装、スプレー塗装、ロール塗装など種々の塗装方法により塗装し、乾燥させて金属材の表面に水性金属表面処理組成物による表面処理皮膜を形成することができる。上記金属材の表面は、表面処理組成物を塗布する前に、必要に応じて、金属材表面上の油分や汚れの除去を目的に、湯洗、溶剤洗浄、アルカリ脱脂洗浄などの前処理を施してもよい。
【００７１】
表面処理皮膜の乾燥条件は、通常、素材到達温度が約５０〜約２５０℃となる条件で約２秒〜約３０秒間乾燥させることが好適である。
【００７２】
金属材表面上の表面処理皮膜の付着量は、乾燥皮膜質量で０．０５〜３．０ｇ／ｍ２、好ましくは０．２〜２．０ｇ／ｍ２、さらに好ましくは０．４〜１．５ｇ／ｍ２の範囲内であることが、表面処理皮膜を形成した金属材表面の皮膜の耐食性、上塗密着性、導電性、耐指紋性などの観点から好適である。
【００７３】
表面処理金属材
上記金属材の表面上に、本発明の水性金属表面処理組成物による皮膜を形成することによって、本発明の表面処理金属材を得ることできる。本発明の水性金属表面処理組成物による皮膜の形成は、上記金属材の表面処理方法によって行うことができる。
【００７４】
本発明の表面処理金属材の表面に形成されてなる表面処理皮膜は、脱脂処理前後の耐食性、導電性、耐指紋性及び上塗密着性に優れ、皮膜外観も良好であることができる。この理由は以下のように推測されるが、本発明はこの推測に縛られるものではない。
【００７５】
本発明に用いる水性金属表面処理組成物を用いて形成される皮膜は、バインダ成分が、主にポリオルガノシロキサンによるものであり、前記ポリオルガノシロキサンが乾燥などにより濃縮されたときに前記ポリオルガノシロキサンに基づく加水分解されたシラノール基などが互いに反応して連続皮膜を形成すること、シラノール基が金属表面と結合を形成すること、前記化合物（Ｂ）が金属材表面に配向し金属材表面と結合し、また、化合物（Ｂ）中の水酸基がポリオルガノシロキサンのシラノール基と結合することなどによって、本発明の水性金属表面処理組成物による皮膜は、著しいバリアー効果を発揮するものと推定される。これによって、密着性に優れ、脱脂処理されても除去され難く、脱脂処理前後における耐食性を向上させることができ、緻密な皮膜形成が可能なため、耐指紋性に優れ皮膜の薄膜化が可能となり導電性にも優れるものとできると考えられる。
【００７６】
本発明の水性金属表面処理剤を用いることによって、耐食性、導電性、耐指紋性及び上塗密着性の諸性能を有し、特に脱脂されても耐食性を低下することなく、導電性に優れた亜鉛系めっき鋼板などの表面処理金属材を提供することができる。
【００７７】
金属材表面上の表面処理皮膜の付着量は、乾燥皮膜質量で０．０５〜３．０ｇ／ｍ２、好ましくは０．２〜２．０ｇ／ｍ２、さらに好ましくは０．４〜１．５ｇ／ｍ２の範囲内であることが、表面処理皮膜を形成した金属材表面の皮膜の耐食性、導電性、耐指紋性及び上塗密着性などの観点から好適である。
【００７８】
本発明の水性金属表面処理剤の皮膜を形成した亜鉛めっき鋼板等の表面処理金属材は、種々の用途に適用することができ、例えば、そのまま、潤滑金属板、耐食性金属板、電気製品の筐体などとして用いることができる。
【００７９】
また、上記表面処理金属材は、その上に塗料を塗装して塗膜を形成した塗装金属材として使用することもできる。この場合、塗料塗装前に、必要に応じて、表面処理金属材上に付着した汚れ、油脂などを除去するために、アルカリ脱脂処理が行われる。本発明の表面処理金属材の皮膜は、この脱脂処理の前後のいずれにおいても優れた耐食性を示すとともに、この上に塗装される塗料塗膜との密着性にも優れている。
【００８０】
本発明の表面処理金属材の皮膜の上に塗装される塗料は、特に制限されるものではなく、クリヤ塗料、着色塗料のいずれであってもよく、塗料樹脂としては、ポリエステル、アクリル、シリコンポリエステル、アルキド、ウレタン、エポキシ樹脂など、種々の樹脂が、必要に応じて、メラミン樹脂、ポリイソシアネート化合物などの架橋剤と組合せて使用できる。
【００８１】
上記表面処理金属材及び上記表面処理金属材に塗膜を形成した塗装金属材は、建築、電気、自動車等の各種分野で使用される材料などとして好適に用いることができる。
【実施例】
【００８２】
以下に、本発明の実施例及び比較例を挙げて本発明を具体的に説明する。本発明はこれらの実施例などにより限定されるものではない。なお、以下、「部」及び「％」は特に断りのない限り、「質量部」及び「質量％」を示すものとする。
【００８３】
オルガノポリシロキサン（Ａ）の製造
製造例１
還流冷却器、温度計、攪拌機を取り付けたセパラブルフラスコに、脱イオン水８５０部及び酢酸２３部を配合し、ついで氷浴で冷却しながらγ−グリシドキシプロピルトリメトキシシラン６１部とメチルトリメトキシシラン３５部との混合物を投入し、３０分間攪拌して溶解させた。ついで、この中に、Ｎ−２−（アミノエチル）−３−アミノプロピルトリメトキシシラン２９部を徐々に投入し溶解させ、８０℃で５時間反応させてオルガノポリシロキサンの水性媒体を得た。１Ｈ−ＮＭＲ測定結果からこのオルガノポリシロキサンにはエポキシ基は残存していないことを確認した。ついで、このオルガノポリシロキサンの水性媒体を６０〜７０℃で、減圧蒸留して固形分濃度が１５質量％となるまで濃縮した。このようにして加水分解で生じたアルコールを水分とともに留去した後、２００メッシュのフィルターでろ過し、オルガノポリシロキサンＡ１水溶液を得た。オルガノポリシロキサンＡ１水溶液は、ｐＨ４．５を有していた。ガスクロマトグラフによって測定したアルコール濃度は１．５％未満であり、引火点は観測されなかった。オルガノポリシロキサンＡ１の樹脂固形分は、アルコキシシリル基を有しておらず、アルコキシシリル基は加水分解されていた。使用されたγ−グリシドキシプロピルトリエトキシシランのエポキシ基１当量に対する、Ｎ−２−（アミノエチル）−３−アミノプロピルトリメトキシシランのアミノ基の活性水素の量は３．０当量である。このアミノ基に対する酸中和当量は１．０である。
【００８４】
下記２９Ｓｉ  ＮＭＲ測定方法により各原材料の減少と加水分解縮合物の生成を確認した。
２９Ｓｉ  ＮＭＲ測定方法：ＦＴ−ＮＭＲ ＥＸ−４００（商品名、ＪＥＯＬ社製）を使用し、溶媒に重水、内部標準物質にテトラメチルシランを用いて測定した。シランカップリング剤について−５５〜−３５ｐｐｍ付近のシグナルで、テトラアルコキシシランについて−１００〜−８０ｐｐｍ付近のシグナルで、原材料由来のアルコキシ基の減少と加水分解縮合物の生成を確認した。
【００８５】
製造例２〜９
製造例１において、配合組成を表１に示すとおりに変更する以外は、製造例１と同様にしてオルガノポリシロキサンＡ２〜Ａ９水溶液を調製した。オルガノポリシロキサンＡ２〜Ａ９水溶液は、いずれもガスクロマトグラフによって測定したアルコール濃度は１．５％未満であり、引火点は観測されなかった。
【００８６】
製造例１０
還流冷却器、温度計、攪拌機を取り付けたセパラブルフラスコに、脱イオン水８５０部、６０％硝酸１部及び酢酸５部を配合し、ついで、γ−グリシドキシプロピルトリエトキシシラン９３部とテトエトキシシラン９３部とを投入し、３０分間攪拌して溶解させ、加水分解反応させてオルガノポリシロキサンの水性媒体を得た。ついで、このオルガノポリシロキサンの水性媒体を、６０〜７０℃で、減圧蒸留して固形分濃度が１５質量％となるまで濃縮した。このようにして加水分解で生じたアルコールを水分とともに留去した後、２００メッシュのフィルターでろ過し、オルガノポリシロキサンＡ１０水溶液を得た。
製造例１〜１０で得られたオルガノポリシロキサンＡ１〜Ａ１０水溶液は、いずれもガスクロマトグラフによって測定したアルコール濃度は１．５％未満であり、引火点は観測されなかった。オルガノポリシロキサンＡ１〜Ａ１０水溶液のエポキシ基１当量に対するアミノ基の活性水素の当量、固形分、ｐＨ、重量平均分子量等の特数値を表１に示す。
【００８７】
【表１】
2016020522.tif 000003
【００８８】
金属表面処理組成物の調製
実施例１〜２６及び比較例１〜７
金属表面処理組成物の配合及び液安定性を下記表２に示す。下記表２に示す配合組成となるように、各成分を配合し、酢酸又はアンモニア水を用いてｐＨ４．５に調整して各金属表面処理組成物を得た。表２における各成分の配合量は、水、有機溶剤を除いた固形分量又は有効成分量による表示である。
【００８９】
【表２】
2016020522.tif 000004
【００９０】
【表３】
2016020522.tif 000005
【００９１】
上記表２における（注）は、下記の意味を有する。
【００９２】
（注１）化合物Ｂ−１：商品名「Ｋｏｒａｎｔｉｎ  ＰＭ」（ＢＡＳＦ製、登録商標）、プロパルギル基、水酸基及びポリオキシエチレン基を有し、ピーク分子量約２３０を有する、前記式（１）で表される化合物、
（注２）化合物Ｂ−２：商品名「Ｋｏｒａｎｔｉｎ  ＰＰ」（ＢＡＳＦ製、登録商標）、プロパルギル基、水酸基及びオキシプロピレン基を有し、ピーク分子量約２６０を有する、前記式（１）で表される化合物、
（注３）アクリル樹脂エマルション：ヘンケルテクノロジーズジャパン（株）製、商品名「ヨドゾールＡＤ１２３」、アニオン性水性アクリル樹脂分散液、
（注４）ウレタン樹脂エマルション：（株）ＡＤＥＫＡ社製、商品名「アデカボンタイターＨＵＸ５４０」、アニオン性水性ウレタン樹脂分散液、
（注５）ポリエチレンワックス：三井化学（株）製、商品名「ケミパールＷ−７００」、環球法軟化点１３２℃、粒子径約１μｍのポリエチレンワックス。
【００９３】
上記表２における初期の液状態は、目視によって観察を行い、沈殿物や浮遊物がなく、流動性に問題のないものを○とした。
【００９４】
上記表２における貯蔵安定性は、３０℃で３０日間貯蔵した後の液状態及び液粘度に基づいて下記基準で評価した。液粘度は、測定温度２０℃、Ｂ型回転粘度計にて６０ｒｐｍの条件で測定した。
○：液に沈殿物や浮遊物がなく、かつ液粘度２．５ｍＰａ・ｓ以下
△：液にわずかに沈殿物もしくは浮遊物が見られる、又は液粘度が２．５ｍＰａ・ｓを超えるが著しい増粘やゲル化は認めらない。
×：液にかなりの沈殿物もしくは浮遊物が見られる、又は著しい増粘もしくはゲル化が認められる。
【００９５】
表面処理板の製造
実施例２７〜５６及び比較例８〜１４
板厚０．６ｍｍ両面電気亜鉛めっき鋼板（ＥＧ材、片面の目付量２０ｇ／ｍ２）の表面を、アルカリ脱脂剤（日本シービーケミカル社製、商品名「ケミクリーナー５６１Ｂ」）を溶解した濃度２％の水溶液を使用して、温度６０℃の条件で２分間スプレー処理して脱脂することにより表面に付着しているゴミや油を除去し、ついで水洗した後に乾燥した。得られた脱脂処理した亜鉛めっき鋼板に、下記表３に示すように前記実施例及び比較例で得た各金属表面処理組成物をロールコート法により塗布し、素材到達温度が１００℃になるように２０秒間焼付けて表面処理板を得た。
【００９６】
得られた各表面処理板について下記試験方法に基づき耐食性、脱脂処理後耐食性、耐指紋性、導電性及び上塗塗膜密着性の試験を行った。その試験結果を下記表３に示す。
【００９７】
【表４】
2016020522.tif 000006
【００９８】
試験方法：
耐食性：得られた各表面処理板について、各表面処理板の端面部及び裏面部をシールし、ＪＩＳ  Ｚ  ２３７１による塩水噴霧試験（ＳＳＴ）を行った。試験時間７２時間及び１２０時間での錆の発生程度を下記基準により評価した。
ａ：錆発生が認められない。
ｂ：錆発生が全面積の５％未満。
ｃ：錆発生が全面積の５％以上でかつ１０％未満。
ｄ：錆発生が全面積の１０％以上でかつ５０％未満。
ｅ：錆発生が全面積の５０％以上。
【００９９】
脱脂処理後耐食性：得られた各表面処理板を、アルカリ脱脂剤（日本パーカラインジング（株）製「ＣＬＮ−３６４」）を溶解した濃度２％の水溶液を使用して、６５℃、２分間スプレー処理の条件で脱脂し、ついで水洗、乾燥して脱脂後表面処理板を得た。この脱脂後表面処理板の端面部及び裏面部をシールし、ＪＩＳ  Ｚ  ２３７１による塩水噴霧試験（ＳＳＴ）を行った。試験時間７２時間及び１２０時間での錆の発生程度を上記耐食性におけると同じ基準により評価した。
【０１００】
耐指紋性：表面処理板の皮膜に指紋を付着させ、指紋の見えやすさを目視で判定した。
◎：指紋跡が見えない。
○：極くわずかに指紋跡が見える。
□：指紋跡がわずかに見える。
△：指紋跡が目立つ。
×：指紋跡が非常に目立つ。
【０１０１】
導電性：三菱化学アナリテック（株）製ロレスタＧＰ、ＡＳＰ端子を用いて、表面処理板の任意の１０箇所の表面抵抗値を測定し、１０−４Ω以下を示す回数で評価した。
ａ  ：１０回全て
ｂ  ：６〜９回
ｃ  ：１〜５回
ｄ  ：０回。
【０１０２】
上塗塗膜密着性：表面処理板上に、「マジクロン１０００ホワイト」（関西ペイント社製、アクリル−メラミン樹脂系塗料、白色）を乾燥膜厚が２５μｍになるようにして塗布し、１５０℃で２０分間焼付けて上塗塗装板を得た。この上塗塗装板の塗膜面にナイフにて素地に達する縦横各１１本の傷を碁盤目状に入れて１ｍｍ角の桝目を１００個作成した。この碁盤目部の塗膜面の反対側からエリクセン押出し試験機（エリクセン社製）により５ｍｍ押し出し、押出された碁盤目塗膜面にセロハン粘着テープを密着させて瞬時にテープを剥がした際の碁盤目塗膜の剥離状態から上塗塗膜密着性を以下の基準で評価した。
◎：上塗塗膜の剥離が認められない、
○：１〜２個の上塗塗膜の剥離が認められる、
△：３〜１０個の上塗塗膜の剥離が認められる、
×：１１個以上の上塗塗膜の剥離が認められる。
【０１０３】
また、金属表面処理組成物は、いずれも塗装性が良好であり、得られた表面処理板はハジキなどの皮膜欠陥のない良好な処理皮膜が形成されていた。
【０１０４】
上記試験結果から明らかなように、本発明の表面処理組成物は、塗装性および貯蔵安定性に優れ、かつ脱脂処理前後の耐食性、耐指紋性、導電性及び上塗密着性の全てを満足できるものであった。